(57)【要約】【課題】  耐衝撃性、高剛性、成形加工性に優れ、かつ、電気特性に優れ、特に塗装時に前処理せず塗装するのに適したポリアリーレンスルフィド樹脂組成物を提供することを課題とする。【解決手段】組成物全体を１００重量％として、（Ａ）ポリアリーレンスルフィド樹脂３０〜７０重量％と（Ｂ）変性オレフィン重合体１．０〜１０重量％（Ｃ）未変性オレフィン重合体１．０〜１５重量％で、かつ（Ｂ）と（Ｃ）の重量比（Ｂ）／（Ｃ）が０．１〜１．９であり、（Ｄ）無機繊維を２０〜６０重量％、（Ｅ）エポキシ樹脂を０．０１〜６．０重量％を配合してなるポリアリーレンスルフィド樹脂組成物。【選択図】なし【特許請求の範囲】
【請求項１】
組成物全体を１００重量％として、（Ａ）ポリアリーレンスルフィド樹脂３０〜７０重量％と（Ｂ）変性オレフィン重合体１．０〜１０重量％（Ｃ）未変性オレフィン重合体１．０〜１５重量％で、かつ（Ｂ）と（Ｃ）の重量比（Ｂ）／（Ｃ）が０．１〜１．９であり、（Ｄ）無機繊維を２０〜６０重量％、（Ｅ）エポキシ樹脂を０．０１〜６．０重量％を配合してなるポリアリーレンスルフィド樹脂組成物。
【請求項２】
さらに、（Ｆ）シラン化合物を０．０１〜３．０重量％配合してなる請求項１記載のポリアリーレンスルフィド樹脂組成物。
【請求項３】
曲げ弾性率が８．０ＧＰａ以上、シャルピー衝撃強さ（ノッチ付）が８．０ｋJ／ｍ２以上でありかつ、周波数１ＭＨｚ〜３ＧＨｚでの誘電正接が０．０１以下である請求項１〜２のいずれか記載のポリアリーレンスルフィド樹脂組成物。
【請求項４】
請求項１〜３いずれか記載のポリアリーレンスルフィド樹脂組成物からなる成形品。
【請求項５】
請求項４記載の成形品に塗装をした成形品。
【請求項６】
成形品が電気電子、自動車用の外装または筐体部品である請求項４または５いずれか記載の成形品。
【請求項７】
筐体部品が携帯電話用部品である請求項６記載の成形品。
【請求項８】
請求項４記載の成形品に脱脂することなく、エポキシ系、アクリルウレタン系、アクリルシリコン系、アクリルメラミン系のプライマーを塗布し、プライマーと同じ系統の塗料を塗布する成形品の塗装方法。
【発明の詳細な説明】
【技術分野】
【０００１】
本発明は、耐衝撃性、高剛性、成形加工性に優れ、かつ、電気特性に優れた成形品に成形品表面をアルコール等で脱脂することなく、プライマーを塗布し、プライマーと同じ系統の塗料を塗布したときの塗料の密着性にすぐれるポリアリーレンスルフィド樹脂組成物およびそれを成形してなる成形品、さらにはその成形品の塗装方法に関するものである。
【背景技術】
【０００２】
熱可塑性樹脂の中でもポリフェニレンスルフィド樹脂を使用した部品は、耐衝撃性、高剛性、成形加工性に優れ、かつ、難燃性、耐薬品性、寸法安定性、電気特性に優れた性能を有するため高機能、高性能のエンジニアリングプラスチックとして注目されている。また近年、これらの特性を活かして外観部品として注目されている。
【０００３】
ところがポリアリーレンスルフィド樹脂を使用した材料もいくつかの欠点が指摘されている。例えば、外観部品として使用するには意匠性が求められるため、塗装を施す必要があるが、耐薬品性に優れるポリフェニレンサルファイド樹脂組成物では、塗装方法が限られた方法でのみの使用となることや、塗装前に成形品表面に脱脂処理や表面改質処理することが必要となる。このような問題があるため、ポリフェニレンサルファド樹脂組成物に塗装を施すことは、コストが高く汎用性が低いため、安価で汎用性の高い手法で塗装性に優れた性能を有する樹脂材料での部品供給が求められている。
【０００４】
特許文献１，２には、塗装の密着性を挙げるためには、ポリフェニレンサルファイド樹脂成形品にイソプロピルアルコールやエタノールなどで脱脂することで樹脂表面の異物を取り除き、プライマーとの密着性を上げ、塗装性を向上させることが報告されている。しかし、この手法では、拭き取り工程が必要なため、コストアップや拭き取りムラによる塗装性の悪化が懸念される。また、特許文献１については変性エラストマと未変性エラストマの添加の記載はあるものの、エポキシ樹脂については何ら記載されていない。特許文献２についてはエラストマの記載およびエポキシ樹脂については何ら記載されていない。
【０００５】
特許文献３，４には、樹脂成形品表面を粗化させてアンカー効果によりプライマーとの密着性を上げることが報告されている。しかしながら、表面を粗化させる工程や表面処理装置が必要であるため、塗装時のコストアップのため汎用的に使用できないという問題があった。また、特許文献３には変性、未変性エラストマともに記載がなく、エポキシ樹脂についても全く言及されておらず、表面処理無では塗装密着性が悪くなるため表面処理が必須となる。
【０００６】
特許文献５には、塗装時の乾燥温度を１２０℃以上に上げてエポキシ系プライマーとポリフェニレンサルファイド樹脂との密着性を高める方法が記載されている。しかし、プライマーの種類や乾燥温度が限定されるため、特定の塗装メーカーのみでしか塗装することができないという問題があった。また、この塗装方法も、プライマー処理前に脱脂しなければ、密着性が悪くなることが知られている。さらに、エポキシ樹脂については何ら記載されていない。
【０００７】
特許文献６には、エポキシ樹脂とオレフィン、エポキシ、シラン化合物からなるポリフェニレンサルファイド樹脂組成物が報告されている。しかし、これはエポキシ樹脂単体との接着性であり、本発明は塗料、シンナー、硬化剤からなるプライマーとの密着性であり、その特許文献６では、全く検討されていない。また、特許文献６で検討されているのは、変性エラストマと未変性エラストマの比率が２．０のみの場合であり、その比率以外のエポキシ樹脂の密着性はもちろんのこと、塗装性に関しては全く言及されていない。
【０００８】
さらに、一般的に表面活性を促すためのコロナ放電処理、紫外線照射処理、ガス炎処理、プラズマ処理、光グラフト処理などを施し、プライマーとの密着性を上げることが知られている。しかしながら、表面を粗化させる工程や表面活性処理装置が必要であるため、塗装時のコストアップのため汎用的ではないという問題があった。
【特許文献１】特開２００４−３５９８４５号公報（特許請求の範囲）
【特許文献２】特開平１１−３４７４８３号公報（特許請求の範囲）
【特許文献３】特開２００３−１５９５６２号公報（特許請求の範囲）
【特許文献４】特開２００２−９７２９２号公報（特許請求の範囲）
【特許文献５】特開２００１−３１６５８７号公報（特許請求の範囲）
【特許文献６】特開２００５−６０４５４号公報（特許請求の範囲）
【発明の開示】
【発明が解決しようとする課題】
【０００９】
従って、本発明は、耐衝撃性、高剛性、成形加工性に優れ、かつ、電気特性に優れ、特に塗装時に前処理せず塗装するのに適したポリアリーレンスルフィド樹脂組成物を提供することを課題とする。
【課題を解決するための手段】
【００１０】
本発明は、以下のような手法にてポリアリーレンスルフィド樹脂とポリオレフィン樹脂、シラン化合物、無機繊維およびエポキシ樹脂を配合することにより上記課題が解決できる。
【００１１】
すなわち、本発明は、
（１）組成物全体を１００重量％として、（Ａ）ポリアリーレンスルフィド樹脂３０〜７０重量％と（Ｂ）変性オレフィン重合体１．０〜１０重量％（Ｃ）未変性オレフィン重合体１．０〜１５重量％で、かつ（Ｂ）と（Ｃ）の重量比（Ｂ）／（Ｃ）が０．１〜１．９であり、（Ｄ）無機繊維を２０〜６０重量％、（Ｅ）エポキシ樹脂を０．０１〜６．０重量％を配合してなるポリアリーレンスルフィド樹脂組成物、
（２）さらに、（Ｆ）シラン化合物を０．０１〜３．０重量％配合してなる（１）記載のポリアリーレンスルフィド樹脂組成物、
（３）曲げ弾性率が８．０ＧＰａ以上、シャルピー衝撃強さ（ノッチ付）が８．０ｋJ／ｍ２以上でありかつ、周波数１ＭＨｚ〜３ＧＨｚでの誘電正接が０．０１以下である（１）〜（２）のいずれか記載のポリアリーレンスルフィド樹脂組成物、
（４）（１）〜（３）いずれか記載のポリアリーレンスルフィド樹脂組成物からなる成形品、
（５）（４）記載の成形品に塗装をした成形品、
（６）成形品が電気電子、自動車用の外装または筐体部品である（４）または（５）いずれか記載の成形品、
（７）筐体部品が携帯電話用部品である（６）記載の成形品、および
（８）（４）記載の成形品に脱脂することなく、エポキシ系、アクリルウレタン系、アクリルシリコン系、アクリルメラミン系のプライマーを塗布し、プライマーと同じ系統の塗料を塗布する成形品の塗装方法である。
【発明の効果】
【００１２】
上記のように構成される本発明のポリアリーレンスルフィド樹脂組成物を用いれば、耐衝撃性、高剛性、成形加工性に優れ、かつ、電気特性に優れ、特に塗装性を向上させることができ、該樹脂組成物を、縦８０ｍｍ、横８０ｍｍ、厚さ３ｍｍの角板を射出成形してなる成形品の表面を脱脂することなく塗装したときのＪＩＳ  Ｋ５４００の碁盤目法の評価点数が８点以上であり、極めて実用性に優れた塗装部品を得ることができる。特に上記本発明のポリアリーレンスルフィド樹脂組成物を用いた成形品は塗装性に優れるため、各種外装用および筐体用部品に有用である。
【発明を実施するための最良の形態】
【００１３】
（ａ）本発明で使用するポリアリーレンスルフィド樹脂としては、下記構造式で示される繰り返し単位を有するポリフェニレンスルフィド樹脂が好ましく挙げられる。
【００１４】
【化１】
2007217679.tif 000002
【００１５】
上記構造式で示される繰り返し単位を７０モル％以上、特に９０モル％以上含むポリフェニレンスルフィド樹脂であることが耐熱性の点でより好ましい。また、上記ポリフェニレンスルフィド樹脂はその繰り返し単位の３０モル％未満を、下記の構造を有する繰り返し単位等で構成したものであってもよい。
【００１６】
【化２】
2007217679.tif 000003
【００１７】
ポリアリーレンスルフィド樹脂の製造方法については、特に制限はなく、通常、公知の方法、例えば特公昭４５−３３６８号公報に記載される方法あるいは特公昭５２−１２２４０号公報に記載される方法などによって製造できる。本発明において上記のように得られたポリアリーレンスルフィド樹脂を窒素などの不活性ガス雰囲気下あるいは減圧下での熱処理、また、有機溶媒、熱水、酸水溶液などによる洗浄を施した上で使用することも可能である。有機溶媒で洗浄する場合、用いる有機溶媒としてはポリアリーレンスルフィド樹脂を分解する作用を有しないものであれば特に制限はなく、Ｎ−メチルピロリドン、ジメチルホルムアルデヒド、ジメチルアセトアルデヒド、１，３−ジメチルイミダゾリジノン、ヘキサメチルホスホラスアミド、ピペラジノン類などの含窒素極性溶媒、ジメチルスルホキシド、ジメチルスルホン、スルホランなどのスルホキシド・スルホン系溶媒、アセトン、メチルエチルケトン、ジメチルケトン、アセトフェノンなどのケトン系溶媒、ジメチルエーテル、ジプロピルエーテル、ジオキサン、テトラヒドラフランなどのエーテル系溶媒、クロロホルム、塩化メチレン、トリクロロエチレン、２塩化メチレン、パークロルエチレン、モノクロルエチレン、モノクロルエタン、クロルベンゼン、などのハロゲン系溶媒、メタノール、エタノール、プロパノール、ブタノール、ペンタノール、エチレングリコール、プロピレングリコール、フェノール、クレゾール、ポリエチレングリコール、ポリプロピレングリコールなどのアルコール・フェノール系溶媒、及びベンゼン、トルエン、キシレンなどの芳香族炭化水素系溶媒などが挙げられ、中でもＮ−メチルピロリドンやアセトンが好ましい。洗浄温度についても特に制限が無く通常、常温から３００℃程度が選択される。酸水溶液で洗浄する場合、用いる酸としてはポリアリーレンスルフィド樹脂を分解する作用を有しないものであれば、特に制限は無く、例えば酢酸、塩酸、リン酸、珪酸、炭酸及びプロピル酸などが挙げられる。また、酸無水物基、エポキシ基、イソシアネ−ト基などの官能基含有化合物による活性化などの種々の処理を施した上で使用することも可能である。
【００１８】
上記（Ａ）ポリアリーレンスルフィド樹脂の配合量は、組成物全体を１００重量％として、３０〜７０重量％、好ましくは４０〜６５重量％、より好ましくは５０〜６３重量％である。３０重量％よりも少ないと押出性や成形性が悪化するため好ましくなく、７０重量％より多いと曲げ弾性率が低くなるため好ましくない。
【００１９】
本発明において（Ｂ）変性オレフィン重合体は１種もしくは２種類以上で使用することも可能である。変性オレフィン重合体とは、少なくとも１種類以上の官能基を有する単量体成分を導入して得られるオレフィン重合体などが挙げられる。
【００２０】
オレフィン重合体にエポキシ基、酸無水物基などの官能基を有する単量体成分を導入するための官能基含有成分の例としては、無水マレイン酸、無水イタコン酸、無水シトラコン酸、エンドビシクロ−（２，２，１）−５−ヘプテン−２，３−ジカルボン酸、エンドビシクロ−（２，２，１）−５−ヘプテン−２，３−ジカルボン酸無水物などの酸無水物基を含有する単量体、アクリル酸グリシジル、メタクリル酸グリシジル、エタクリル酸グリシジル、イタコン酸グリシジル、シトラコン酸グリシジルなどのエポキシ基を含有する単量体が挙げられる。
【００２１】
本発明において（Ｂ）変性オレフィン重合体に、導入する上記官能基含有成分以外の部分を構成するオレフィン系重合体部分としては、エチレン、プロピレン、ブテン−１、ペンテン−１、４−メチルペンテン−１、イソブチレンなどのα−オレフィン単独または２種以上を重合して得られる重合体、α−オレフィンとアクリル酸、アクリル酸メチル、アクリル酸エチル、アクリル酸ブチル、メタクリル酸、メタクリル酸メチル、メタクリル酸エチル、メタクリル酸ブチルなどのα，β−不飽和酸およびそのアルキルエステルとの共重合体、カルボン酸金属錯体などのアイオノマーを含有する単量体などが挙げられる。  
【００２２】
配合量が少な過ぎると衝撃性が不十分の傾向にあり、配合量が多過ぎるとガスの発生量が多く、かつ流動性が不十分となる傾向にある。
【００２３】
本発明において（Ｂ）変性オレフィン重合体のオレフィン重合体部分の好適な具体例としては、ポリエチレン、ポリプロピレン、エチレン／プロピレン共重合体、エチレン／ブテン−１共重合体、エチレン／アクリル酸メチル共重合体、エチレン／アクリル酸エチル共重合体、エチレン／アクリル酸ブチル共重合体、エチレン／メタクリル酸メチル共重合体、エチレン／メタクリル酸エチル共重合体、エチレン／メタクリル酸ブチル共重合体などが挙げられる。
【００２４】
これらオレフィン重合体部分に官能基含有成分を導入する方法は特に制限なく、共重合せしめたり、オレフィン重合体にラジカル開始剤を用いてグラフト導入するなどの方法を用いることができる。官能基含有成分の導入量は変性オレフィン重合体全体に対して０．００１〜４０モル％、好ましくは０．０１〜３５モル％の範囲内であるのが適当である。
【００２５】
本発明で特に有用なオレフィン重合体にエポキシ基、酸無水物基などの官能基を有する単量体成分を導入して得られる（Ｂ）変性オレフィン重合体の具体例としては、エチレン／プロピレン−ｇ−メタクリル酸グリシジル共重合体（”ｇ”はグラフトを表す、以下同じ）、エチレン／ブテン−１−ｇ−メタクリル酸グリシジル共重合体、エチレン／アクリル酸グリシジル共重合体、エチレン／メタクリル酸グリシジル共重合体、エチレン／アクリル酸メチル／メタクリル酸グリシジル共重合体、エチレン／メタクリル酸メチル／メタクリル酸グリシジル共重合体、エチレン／プロピレン−ｇ−無水マレイン酸共重合体、エチレン／ブテン−１−ｇ−無水マレイン酸共重合体、エチレン／アクリル酸メチル−ｇ−無水マレイン酸共重合体、エチレン／アクリル酸エチル−ｇ−無水マレイン酸共重合体、エチレン／メタクリル酸メチル−ｇ−無水マレイン酸共重合体、エチレン／メタクリル酸エチル−ｇ−無水マレイン酸共重合体などを挙げることができる。
【００２６】
好ましいものとしては、エチレン／メタクリル酸グリシジル共重合体、エチレン／アクリル酸メチル／メタクリル酸グリシジル共重合体、エチレン／メタクリル酸メチル／メタクリル酸グリシジル共重合体、エチレン／ブテン−１−ｇ−無水マレイン酸共重合体、エチレン／アクリル酸エチル−ｇ−無水マレイン酸共重合体などが挙げられる。
【００２７】
とりわけ（Ｂ）変性オレフィン重合体の好ましいものとしては、エチレン／メタクリル酸グリシジル共重合体、エチレン／アクリル酸メチル／メタクリル酸グリシジル共重合体、エチレン／メタクリル酸メチル／メタクリル酸グリシジル共重合体などが挙げられる。
【００２８】
上記（Ｂ）変性オレフィン重合体の配合量は、組成物全体を１００重量％として、１．０〜１０重量％、好ましくは１．０〜６．０重量％、より好ましくは１．０〜５．０重量％である。１．０重量部よりも少ないと塗装性も衝撃性も向上しないため好ましくない。１０重量％よりも多いと成形時の発生ガスが多くなり好ましくない。
【００２９】
本発明において（Ｃ）未変性オレフィン重合体は１種もしくは２種類以上で使用することも可能である。未変性オレフィン重合体とは、官能基が導入されていないオレフィン重合体のことである。
【００３０】
上記（Ｃ）未変性オレフィン重合体としては、エチレン、プロピレン、ブテン−１、ペンテン−１、４−メチルペンテン−１、イソブチレンなどのα−オレフィン単独または２種以上を重合して得られる重合体、α−オレフィンとアクリル酸、アクリル酸メチル、アクリル酸エチル、アクリル酸ブチル、メタクリル酸、メタクリル酸メチル、メタクリル酸エチル、メタクリル酸ブチルなどのα，β−不飽和酸およびそのアルキルエステルとの共重合体、カルボン酸金属錯体などのアイオノマーを含有する単量体などが挙げられる。
【００３１】
なかでも、特に靭性改良の観点からエチレン・α−オレフィン系共重合体が好ましい。エチレン・α−オレフィン系共重合体の具体例としては、エチレンおよび炭素数３〜２０を有する少なくとも１種以上のα−オレフィンを構成成分とする共重合体である。上記の炭素数３〜２０のα−オレフィンとして、具体的にはプロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ヘキセン、  ４，４−ジメチル−１−ペンテン、４−エチル−１−ヘキセン、３−エチル−１−ヘキセン、９−メチル−１−デセン、１１−メチル−１−ドデセン、１２−エチル−１−テトラデセンおよびこれらの組み合わせが挙げられる。これらα−オレフィンの中でも炭素数６から１２であるα−オレフィンを用いた共重合体が靭性の向上、改質効果の一層の向上が見られるためより好ましい。
【００３２】
上記（Ｃ）未変性オレフィン重合体の配合量は、組成物全体を１００重量％として、１．０〜１５重量％、好ましくは１．０〜１２重量％、より好ましくは１．０〜１０重量％である。１．０重量部よりも少ないと塗装性も衝撃性も向上しないため好ましくない。１５重量％よりも多いと成形時の発生ガスが多くなり好ましくない。
【００３３】
また、本発明では（Ｂ）と（Ｃ）の重量比（Ｂ）／（Ｃ）が０．１〜１．９となるように配合することが重要である。このような比率で配合することで、塗装性に優れる樹脂組成物が得られる。なかでも、好ましくは０．２〜１．２であり、より好ましくは０．３〜１．０であり、機械的特性、電気的特性および塗装性のバランスに優れた樹脂組成物を得ることができる。（Ｂ）／（Ｃ）が０．１より小さいか、あるいは１．９より大きいと塗装性が悪くなるため好ましくない。
【００３４】
本発明で用いられる（Ｄ）無機繊維としては、ガラス繊維、炭素繊維、アルミナ繊維、炭化珪素繊維、セラミック繊維、アスベスト繊維、石膏繊維、金属繊維などを挙げることができ、他にチタン酸カリウムウィスカ、硼酸アルミニウムウィスカ、ワラステナイト、セリサイト、カオリンなどのウィスカも使用することが出来る。より好ましくは、平均繊維径５〜１４μｍ、繊維の長さについては、短繊維であれば、１ｍｍ〜６ｍｍの長さが押出時の供給安定性の面で好ましく、もしくはロービング状でも良い。本発明に用いられる、このような無機繊維の例としては、特にガラス繊維が好ましい。
【００３５】
本発明においては、本発明の効果を損なわない程度の範囲で、さらにその他の非繊維状の充填材を配合することができる。このような非繊維状の補強材としては、上記（Ｄ）無機繊維以外のものであり、具体例としては、マイカ、クレー、ベントナイト、アスベスト、タルク、アルミナシリケート、などのケイ酸塩、アルミナ、塩化珪素、酸化マグネシウム、酸化ジルコニウム、酸化チタンなどの金属化合物、炭酸マグネシウム、ドロマイトなどの炭酸塩、硫酸バリウム、硫酸カリウムなどの硫酸塩、ガラスビーズ、窒化ホウ素、炭化珪素及びシリカなどが挙げられる。このような非繊維状の充填材としては、長径Ｌと短径Ｄの比（Ｌ／Ｄ）が１０以下のものが特に好ましい。
【００３６】
上記（Ｄ）無機繊維の配合量は、組成物全体を１００重量％として、２０〜６０重量％、好ましくは２５〜５０重量％、より好ましくは３０〜４０重量％である。２０重量％よりも少ないと曲げ弾性率が低くなり、６０重量％以上だと押出性、成形性が悪化するため好ましくない。
【００３７】
本発明において（Ｅ）エポキシ樹脂は、１種または２種以上で使用することも可能である。ここでエポキシ樹脂とは、液体または固体状のものであり、分子量が５０から１００００の１分子中にエポキシ基を１個以上含むものである。
【００３８】
具体例としては、ビスフェノールＡ、ビスフェノールＦ、ビスフェノールＳ、ビスフェノールＡＦ、ビスフェノールＡＤ、４，４’−ジヒドロキシビフェニル、レゾルシン、サリゲニン、トリヒドロキシジフェニルジメチルメタン、テトラフェニロールエタンこれらのハロゲン置換体およびアルキル基置換体、ブタンジオール、エチレングリコール、エリスリット、ノボラック、グリセリン、ポリオキシアルキレン等のヒドロキシル基を分子内に２個以上含有する化合物とエピクロルヒドリン等から合成されるグリシジルエーテル系、フタル酸グリシジルエステル等のグリシジルエステル系、アニリン、ジアミノジフェニルメタン、メタキシレンジアミン、１，３−ビスアミニメチルシクロヘキサン等の第一または第二アミンとエピクロロヒドリン等から合成されるグリシジルアミン系、等々のグリシジルエポキシ樹脂、エポキシ化大豆油、エポキシ化ポリオレフィン、ビニルシクロヘキセンジオキサイド、ジシクロペンタジエンジオキサイド等々の非グリシジルエポキシ樹脂が挙げられる。
【００３９】
好ましいものとしては、ビスフェノールＡ、ビスフェノールＦ、ビスフェノールＳ、ビスフェノールＡＦ、ビスフェノールＡＤなどのビスフェノール型エポキシ樹脂などが挙げられる。とりわけ好ましいものとしては、ビスフェノールＡ型エポキシ樹脂が挙げられる。
【００４０】
上記（Ｅ）エポキシ樹脂の配合量は、組成物全体を１００重量％として、０．０１〜６．０重量％、好ましくは０．１〜４．０重量％、より好ましくは０．５〜２．０重量％である。０．０１重量％よりも少ないと塗装性が悪くなり、６．０重量％を超えると塗装性や押出性が悪化するため好ましくない。
【００４１】
本発明で用いられる（Ｆ）シラン化合物としては、エポキシシラン化合物、アミノシラン化合物、ウレイドシラン化合物、イソシアネートシラン化合物のほか種々のものが使用できる。
【００４２】
かかる化合物の具体例としては、γ−グリシドキシプロピルトリメトキシシラン、γ−グリシドキシプロピルトリエトキシシシラン、β−（３，４−エポキシシクロヘキシル）エチルトリメトキシシランなどのエポキシ基含有アルコキシシラン化合物、γ−メルカプトプロピルトリメトキシシラン、γ−メルカプトプロピルトリエトキシシランなどのメルカプト基含有アルコキシシラン化合物、γ−ウレイドプロピルトリエトキシシラン、γ−ウレイドプロピルトリメトキシシシラン、γ−（２−ウレイドエチル）アミノプロピルトリメトキシシランなどのウレイド基含有アルコキシシラン化合物、γ−イソシアナトプロピルトリエトキシシラン、γ−イソシアナトプロピルトリメトキシシラン、γ−イソシアナトプロピルメチルジメトキシシラン、γ−イソシアナトプロピルメチルジエトキシシラン、γ−イソシアナトプロピルエチルジメトキシシラン、γ−イソシアナトプロピルエチルジエトキシシラン、γ−イソシアナトプロピルトリクロロシランなどのイソシアナト基含有アルコキシシラン化合物、γ−（２−アミノエチル）アミノプロピルメチルジメトキシシラン、γ−（２−アミノエチル）アミノプロピルトリメトキシシラン、γ−アミノプロピルトリメトキシシランなどのアミノ基含有アルコキシシラン化合物、およびγ−ヒドロキシプロピルトリメトキシシラン、γ−ヒドロキシプロピルトリエトキシシランなどの水酸基含有アルコキシシラン化合物などが挙げられる。
【００４３】
上記（Ｆ）シラン化合物の配合量は、組成物全体を１００重量％として、０．０１〜３．０重量％、好ましくは０．１〜２．０重量％、より好ましくは０．２〜２．０重量％である。０．０１重量％より少ないと物性の低下や成形時のバリが多くなり、３．０重量％より多いと成形時の流動性悪化やガス発生量が多くなるため好ましくない。
【００４４】
本発明においては、本発明の効果を損なわない程度の量で他種ポリマーを添加することができる。
【００４５】
他種ポリマーとしてはポリエチレン樹脂、ポリプロピレン樹脂、ポリスチレン樹脂、ＡＢＳ樹脂、ポリアミド樹脂、ポリカーボネート樹脂、ポリエチレンテレフタレート樹脂、ポリブチレンテレフタレート樹脂、ポリアセタール樹脂、変性ポリフェニレンエーテル樹脂、ポリサルフォン樹脂、ポリアリルサルフォン樹脂、ポリケトン樹脂、ポリエーテルイミド樹脂、ポリアリレート樹脂、液晶ポリマー、ポリエーテルサルフォン樹脂、ポリエーテルケトン樹脂、ポリチオエーテルケトン樹脂、ポリエーテルエーテルケトン樹脂、ポリイミド樹脂、ポリアミドイミド樹脂、四フッ化ポリエチレン樹脂、熱可塑性ポリウレタン樹脂、ポリアミドエラストマ、ポリエステルエラストマなどの熱可塑性樹脂を挙げることができる。
【００４６】
本発明においては、本発明の効果を損なわない程度の量で、さらに離型剤、結晶核剤等を配合することができる。この離型剤としては、ポリエチレン、ポリプロピレン等のポリオレフィン、またはモンタン酸ワックス類、または脂肪酸アミド系重縮合物、例えばエチレンジアミン・ステアリン酸重縮合物、エチレンジアミン・ステアリン酸・セバシン酸重縮合物、ステアリン酸リチウム、ステアリン酸アルミニウム等の金属石鹸などが挙げられる。結晶核剤としてはポリエーテルエーテルケトン樹脂、ナイロン樹脂、タルク、カオリン等が挙げられる。
【００４７】
通常、成形性を改良するためにポリアリーレンスルフィド樹脂組成物には離形剤が添加されており、この離形剤が成形後の製品表面に存在することにより塗装性が悪くなることが知られている。そのため、従来は表面の離形剤を拭き取ってから塗装する必要があった。しかし、本発明の組成物では離形剤が添加されていても塗装性が良好となるため、従来、塗装する前に実施していた離形剤の除去が不要となり、製品の製造工程を簡略化し、製造コストを大幅に抑えることが可能となる。
【００４８】
また、改質剤、着色防止剤、可塑剤、あるいは防食剤、酸化防止剤、熱安定剤、渇剤、紫外線吸収剤、着色剤、難燃剤、帯電防止剤、発泡剤等の添加剤を本発明の効果を損なわない範囲で添加することができる。
【００４９】
本発明のポリアリーレンスルフィド樹脂組成物の製造方法に特に制限はないが原料の混合物を２軸押出機、バンバリーミキサー、ニーダーおよびミキシングロールなどの通常公知の溶融混合機に供給して、オレフィンの酸化による炭化物発生やポリマー酸化による茶褐色化を抑制するため不活性ガス中で２８０℃〜３８０℃の温度で溶融混練する方法などを代表例として挙げることができる。さらに口金からでてきた樹脂の温度が２８０℃〜３４０℃であることが好ましい。これは、２８０℃以下ではポリアリーレンスルフィド樹脂の融点以下であり、押出安定性が悪く、３４０℃以上ではオレフィンのゲル化により炭化物が発生し、衝撃性が低下するため好ましくない。また、原料の混合順序に特に制限はなく、ポリアリーレンスルフィド樹脂、非晶性樹脂、フッ素樹脂、繊維状補強材、炭酸カルシウムおよび任意の添加剤を予めドライブレンドして、もしくはしないで上記溶融混合機に供給することにより、配合する方法が好ましく挙げられる。
【００５０】
かくして得られる本発明のポリアリーレンスルフィド樹脂組成物は、射出成形、押出成形、圧縮成形、吹込成形、射出圧縮成形、トランスファー成形、真空成形など一般に熱可塑性樹脂の公知の成形方法により成形されるが、なかでも射出成形が好ましい。
【００５１】
本発明の組成物は、成形品としたときの曲げ弾性率が８．０ＧＰａ以上、シャルピー衝撃強さ（ノッチ付）が８．０ｋＪ／ｍ２以上、周波数１ＭＨｚ〜３ＧＨｚでの誘電正接が０．０１以下のものが得られるので、好ましい。
【００５２】
曲げ弾性率の測定は、片方にゲートを有する厚み４ｍｍ、幅１０ｍｍのＩＳＯ−Ａ形の引張試験片を型締力５０ｔｏｎの射出成形機を用いてシリンダー温度３３５℃、金型温度１４５℃の条件で成形し、引張試験片の中央部を厚み４ｍｍ、幅１０ｍｍ、長さ８０ｍｍの形状に切り出し、曲げ歪み速度２．０ｍｍ／ｍｉｎ、支点間距離６４ｍｍの条件でＩＳＯ−１７８に従い曲げ弾性率の測定を行った。
【００５３】
曲げ弾性率の測定に使用したものと同じＩＳＯ引張試験片の中央部を厚み４ｍｍ、幅１０ｍｍ、長さ８０ｍｍの形状に切り出し、シャルピー衝撃試験片を作成し、ＩＳＯ−１７９に従いシャルピー衝撃強さ（ノッチ付）の測定を行った。
【００５４】
誘電正接の測定は、フィルムゲートを有する縦８０ｍｍ、横８０ｍｍ、厚さ１ｍｍの角板を型締め力１００ｔｏｎの射出成形機を用いてシリンダー温度３２０℃、金型温度１３０℃の条件で成形した成形品を使用した。得られた角板をＡＳＴＭ２５２０の空洞共振摂動法に従い測定を行った。
【００５５】
本発明における塗装に用いる第一塗装工程の塗料をプライマーといい、プライマーは、特に限定するものではなく１種または２種以上で使用することも可能である。
【００５６】
具体例としては、アクリル系、アミノ系、アルキド系、エポキシ系、シリコン系、フッ素系、アクリルウレタン系、アクリルシリコン系、アクリルメラミン系、不飽和ポリエステル系、フェノール系、酢ビエマルジョン系、アクリルエマルジョン系等を使用することが可能で、なかでもアクリルウレタン系、アクリルシリコン系、アクリルメラミン系、エポキシ系が好適に使用することができる。第二塗装工程の塗料も必要に応じて使用することができ、同様の塗料から選択され特に、アクリルウレタン系、アクリルシリコン系、アクリルメラミン系、エポキシ系が好ましい第二塗装工程の塗料として選択される。
【００５７】
次に上記方法によって得られたポリアリーレンスルフィド樹脂組成物を、縦８０ｍｍ、横８０ｍｍ、厚さ３ｍｍの角板を射出成形する。第一塗装工程として、この成形品にアクリルウレタン系プライマーもしくはエポキシ系プライマーを公知の方法によって塗装する。また、第二塗装工程として、第一塗装工程で使用するプライマーと実質的に密着し得る塗料を塗装する。好ましくは第一塗装工程で使用した同種の塗料である。
【００５８】
塗装条件である塗装温度および時間については、塗料が硬化すれば良く、特に限定されるものではないが、アクリルウレタン系、アクリルシリコン系、アクリルメラミン系は、塗装温度３０℃〜１００℃、塗装時間１分〜６０分であり、好ましくは塗装温度４０℃〜９０℃、塗装時間１０分〜５０分であり、より好ましくは塗装温度５０℃〜８０℃、塗装時間２０分〜４０分である。エポキシ系は、塗装温度１００℃〜２００℃、塗装時間１分〜６０分であり、好ましくは塗装温度１２０℃〜１８０℃、塗装時間１０分〜５０分であり、より好ましくは塗装温度１３０℃〜１７０℃、塗装時間２０分〜４０分である。
【００５９】
塗装した成形品に、碁盤目試験をした際の塗装との密着評価点数が８以上となり、極めて塗装密着性に優れ、誘電特性および機械的特性に優れた成形品を得ることが出来る。
【００６０】
本発明のポリアリーレンスルフィド樹脂組成物は、塗装性に優れるため、自動車の内外装部品、ノート型パソコン、電子手帳、携帯電話、ＰＨＳ、携帯型オーディオ等や各種機器の塗装を必要とする内外装部品に有用である。
【００６１】
また、本件は塗装性と誘電特性さらには機械的特性に優れた樹脂組成物であり、かかる特性を生かしてノート型パソコン、電子手帳、携帯電話、ＰＨＳ、携帯型オーディオ等の各種携帯機器の塗装を必要とする筐体に有用であり、機械特性にも優れるため内部アンテナを有する携帯電話の筐体に極めて有用である。
【実施例】
【００６２】
次に実施例及び比較例により本発明を具体的に説明するが、本発明はこれらによって何ら制限を受けるものではない。
【００６３】
実施例における機械的特性、電気特性、塗装性は次の方法で測定を行った。
【００６４】
〈アクリルウレタン系塗料の塗装〉
フィルムゲートを有する縦８０ｍｍ、横８０ｍｍ、厚さ３ｍｍの角板を型締め力１００ｔｏｎの射出成形機を用いてシリンダー温度３２０℃、金型温度１３０℃の条件で成形した。得られた角板を次のようにして塗装を行った。
【００６５】
第一塗装工程として、アクリルウレタン系プライマー（膜厚１５μｍ±１μｍ）を塗布し、８０℃、３０分の条件で乾燥させた。その後、第二塗装工程の塗料（膜厚１５μｍ±１μｍ）を塗布し、８０℃、３０分の条件で乾燥させた。
【００６６】
なお第一塗装工程で、角板表面をイソプロピルアルコールで拭いた状態で塗装した塗装方法を脱脂有とし、角板表面をイソプロピルアルコールで拭かなかない状態で塗装した塗装方法を脱脂無とした。
【００６７】
〈エポキシ系塗料の塗装〉
アクリルウレタン系塗料の塗装と同じ方法で角板を作成した後は、以下の手法によって塗装を行った。
【００６８】
第一塗装工程として、エポキシ系プライマー（膜厚１５μｍ±１μｍ）を塗布し、１６０℃、２０分の条件で乾燥させた。その後、第二塗装工程の塗料（膜厚１５μｍ±１μｍ）を塗布し、１６０℃、２０分の条件で乾燥させた。
【００６９】
〈曲げ弾性率〉
曲げ弾性率の測定は、片方にゲートを有する厚み４ｍｍ、幅１０ｍｍのＩＳＯ−Ａ形の引張試験片を型締力５０ｔｏｎの射出成形機を用いてシリンダー温度３３５℃、金型温度１４５℃の条件で成形し、引張試験片の中央部を厚み４ｍｍ、幅１０ｍｍ、長さ８０ｍｍの形状に切り出し、曲げ歪み速度２．０ｍｍ／ｍｉｎ、支点間距離６４ｍｍの条件でＩＳＯ−１７８に従い曲げ弾性率の測定を行った。
【００７０】
〈シャルピー衝撃強さ（ノッチ付）〉
曲げ弾性率の測定に使用したものと同じＩＳＯ引張試験片の中央部を厚み４ｍｍ、幅１０ｍｍ、長さ８０ｍｍの形状に切り出し、シャルピー衝撃試験片を作成し、ＩＳＯ−１７９に従いシャルピー衝撃強さ（ノッチ付）の測定を行った。
【００７１】
〈誘電正接〉
誘電正接の測定は、フィルムゲートを有する縦８０ｍｍ、横８０ｍｍ、厚さ１ｍｍの角板を型締め力１００ｔｏｎの射出成形機を用いてシリンダー温度３２０℃、金型温度１３０℃の条件で成形した成形品を使用した。得られた角板をＡＳＴＭ２５２０の空洞共振摂動法に従い測定を行った。
【００７２】
〈碁盤目試験〉
アクリルウレタン系またはエポキシ系塗料の塗装を行った成形品に、１ｍｍ角を１００マスになるようにカッターナイフで碁盤目状に傷をつけ、傷をつけた１００マスの上にセロハンテープ（登録商標）を貼り、そのセロハンテープ（登録商標）を剥がし、そのときの塗料の密着性評価をＪＩＳ−Ｋ５４００の碁盤目法に従い実施した。
【００７３】
実施例１〜１９、比較例１〜１０
用意したＰＰＳ−１、変性オレフィン重合体（オレフィン−１）、未変性オレフィン重合体、（オレフィン−２）、繊維補強材、エポキシ樹脂およびシラン化合物を表１、表２に示す組成でドライブレンドした。使用した塗料、ＰＰＳ−１、オレフィン−１，オレフィン−２、繊維補強材、エポキシ樹脂およびシラン化合物を下記に示す。
【００７４】
（アクリルウレタン系塗料）
第一塗装工程のプライマー
武蔵塗料（株）製  
アクリルウレタン系プライマー（８９５０）：硬化剤（８９５４ＮＹ）：シンナー（２８６８）
＝１０：１：６（重量比）
第二塗装工程の塗料
武蔵塗料（株）製  
アクリルウレタン系主剤（Ｐ７９−シルバー）：硬化剤（Ｈ−３００−５    ０）：シンナー（２７  ９９３）
＝４：１：３（重量比）
（エポキシ系塗料）
第一塗装工程のプライマー
武蔵塗料（株）製  
エポキシ系プライマー（ＨＢ８６５５）：シンナー（２８５４）
＝１００：６０（重量比）
第二塗装工程の塗料
武蔵塗料（株）製  
エポキシ系主剤（ＡＴ２０−シルバー）：シンナー（２２５３）
＝１００：７０（重量比）。
【００７５】
（ポリフェニレンスルフィド樹脂（ＰＰＳ−１）の製造方法）
攪拌機付きオートクレーブに硫化ナトリウム９水塩６．００５ｋｇ（２５モル）、酢酸ナトリウム０．２０５ｋｇ（２．５モル）およびＮ−メチル−２−ピロリドン（以下、ＮＭＰとする）５ｋｇを仕込み、窒素を通じながら徐々に２０５℃まで昇温し、水３．６リットルを留出した。次に反応容器を１８０℃に冷却後、１,４−ジクロロベンゼン３．７１９ｋｇ（２５．７モル）ならびにＮＭＰ３．７ｋｇを加えて、窒素下に密閉し、２７０℃まで昇温後、２７０℃で２．５時間反応した。冷却後、反応生成物を温水で５回洗浄し、次に１００℃に加熱されＮＭＰ１０ｋｇ中に投入して、約１時間攪拌し続けたのち、濾過し、さらに熱湯で数回洗浄した。これを９０℃に加熱されたｐＨ４の酢酸水溶液２５リットル中に投入し、約１時間攪拌し続けたのち、濾過し、濾過のｐＨが７になるまで約９０℃のイオン交換水で洗浄後、８０℃で２４時間減圧乾燥して、（株）東洋精機製作所製のキャピログラフ１Ｂを用いて測定される、バレル径９．５５ｍｍ、ポリアリーレンスルフィド樹脂の滞留時間８分、樹脂温度３００℃、せん断速度２００ｓ−１、キャピラリーの長さをＬ、キャピラリーの径をＤとしたときのＬ／Ｄ＝６０／１における溶融粘度が４００Pa・sのポリフェニレンスルフィド樹脂（ＰＰＳ−１）を得た。
【００７６】
（オレフィン−１）
住友化学工業（株）製  エチレン／グリシジルメタクリレート＝８８／１２（重量％）共重合体  ＢＦ−Ｅ。
【００７７】
（オレフィン−２）
三井化学（株）製  エチレン／ブテン−１＝８２／１８（重量％）（株）製  タフマーＴＸ６５０。
【００７８】
（無機繊維）
日本電気硝子（株）製  ガラス繊維  Ｔ７４７ＧＨ  繊維長３ｍｍ、繊維径１０μｍ（測定法：ＪＩＳ  Ｒ３４２０）。
【００７９】
（エポキシ樹脂）
ジャパンエポキシレジン（株）製  ビスフェノールＡ型エポキシ樹脂  エピコート１００９。
【００８０】
（シラン化合物）
信越化学（株）製  β−（３，４−エポキシシクロヘキシル）エチルトリメトキシシランカップリング剤  ＫＢＭ３０３。
【００８１】
このようにして得られたドライブレンド混合物をシリンダー温度３２０℃に設定し、不活性ガスとして窒素を二軸押出機(東芝製ＴＥＸ−４４)に供給し、二軸押出機により溶融混練して、ペレタイズし、ポリフェニレンスルフィド樹脂組成物を得た。その時の吐出後の樹脂温度は３１０℃〜３３５℃であった。
【００８２】
【表１】
2007217679.tif 000004
【００８３】
【表２】
2007217679.tif 000005
【００８４】
表１、２から明らかなように、比較例１、２はガラス繊維量が不適切な場合であり、ガラス繊維量が多いと溶融混練が出来ず、比較例２はガラス繊維量が少ないため曲げ弾性率が低くなっている。
【００８５】
比較例３はオレフィン量が不適切な場合であり、オレフィン量が多いと曲げ弾性率および誘電正接が悪くなる。
【００８６】
比較例４，５はエポキシ量が不適切な場合であり、エポキシ量が少ないと塗装性が悪くなり、エポキシ量が多いと溶融混練ができなかった。
【００８７】
比較例６，７は、オレフィン−１とオレフィン−２の比率が請求項の範囲外であるため、塗装性が悪くなっている。
【００８８】
比較例８は、イソプロピルアルコールで脱脂をした場合であり、従来技術に相当する部分である。
【００８９】
比較例９、１０はプライマーがエポキシ系の場合であり、オレフィン−１とオレフィン−２の比率が請求項の範囲であってもエポキシ量が少ないため塗装性が悪くなり、逆にオレフィン−１とオレフィン−２の比率が請求項の範囲外であり、塗装性が悪くなっている。
【００９０】
それに対して、実施例１から１９は機械的特性、誘電特性および塗装性の全てに優れる場合である。
【００９１】
実施例２０，２１、比較例１１〜１３
用意したＰＰＳ−１、変性オレフィン重合体（オレフィン−１）、未変性オレフィン重合体、（オレフィン−２）、繊維補強材、エポキシ樹脂およびシラン化合物を表３に示す組成でドライブレンドした。使用した塗料、ＰＰＳ−１、オレフィン−１，オレフィン−２、繊維補強材、エポキシ樹脂およびシラン化合物は実施例１〜１９、比較例１〜１０と同じであり、使用した離形剤を下記に示す。
【００９２】
（離形剤）
共栄社化学（株）製  エチレンジアンミン・ステアリン酸・セバシン酸重縮合物  ＷＨ２５５。
【００９３】
【表３】
2007217679.tif 000006
【００９４】
表３から明らかなように、実施例２０、２１は、離形剤が添加されても塗装性が良い場合であり、比較例１１、１２は、脱脂をしないと塗装性が悪くなる場合であり、比較例１３は、イソプロピルアルコールで脱脂をした場合であり、従来技術に相当する部分である。